(57)【要約】【課題】表面に付着した異物を抑制した凹凸構造の反転構造を有する金型を提供する。また、表面欠陥を抑制した凹凸構造を有する物品を提供する。【解決手段】金型と、金型の表面に付与した保護フィルムと、を含む、保護フィルム付き金型であって、金型が、転写により凹凸構造を形成するための金型であり、保護フィルムが、温度上昇により粘着力が大きくなる自己粘着フィルムである、保護フィルム付き金型。以下の工程Ａ〜工程Ｃを順次含む、凹凸構造を有する物品の製造方法。工程Ａ：０℃〜４０℃の環境下で、転写により凹凸構造を形成するための金型の表面に、保護フィルムとして温度上昇により粘着力が大きくなる自己粘着フィルムを付与する工程。工程Ｂ：前記金型の温度を５０℃〜９０℃に昇温し、前記保護フィルムを剥離する工程。工程Ｃ：前記金型の表面に活性エネルギー線硬化性組成物を供給し、前記活性エネルギー線硬化性組成物を硬化させる工程。【選択図】  図２
2018126890.tif 000002
【特許請求の範囲】
【請求項１】
金型と、金型の表面に付与した保護フィルムと、を含む、保護フィルム付き金型であって、
金型が、転写により凹凸構造を形成するための金型であり、
保護フィルムが、温度上昇により粘着力が大きくなる自己粘着フィルムである、
保護フィルム付き金型。
【請求項２】
凹凸構造が、モスアイ構造である、請求項１に記載の保護フィルム付き金型。
【請求項３】
金型が、ロール状である、請求項１又は２に記載の保護フィルム付き金型。
【請求項４】
２３℃におけるアクリル板に対する自己粘着フィルムの粘着力が、０．３Ｎ／２５ｍｍ以下である、請求項１〜３のいずれかに記載の保護フィルム付き金型。
【請求項５】
７５℃におけるアクリル板に対する自己粘着フィルムの粘着力が、０．４Ｎ／２５ｍｍ以上である、請求項１〜４のいずれかに記載の保護フィルム付き金型。
【請求項６】
自己粘着フィルムの粘着剤が、エラストマーである、請求項１〜５のいずれかに記載の保護フィルム付き金型。
【請求項７】
以下の工程Ａ〜工程Ｃを順次含む、凹凸構造を有する物品の製造方法。
工程Ａ：０℃〜４０℃の環境下で、転写により凹凸構造を形成するための金型の表面
に、保護フィルムとして温度上昇により粘着力が大きくなる自己粘着フィル
ムを付与する工程。
工程Ｂ：前記金型の温度を５０℃〜９０℃に昇温し、前記保護フィルムを剥離する
工程。
工程Ｃ：前記金型の表面に活性エネルギー線硬化性組成物を供給し、前記活性エネル
ギー線硬化性組成物を硬化させる工程。
【請求項８】
凹凸構造が、モスアイ構造である、請求項７に記載の凹凸構造を有する物品の製造方法。
【請求項９】
金型が、ロール状である、請求項７又は８に記載の凹凸構造を有する物品の製造方法。
【請求項１０】
自己粘着フィルムの粘着剤が、エラストマーである、請求項７〜９のいずれかに記載の凹凸構造を有する物品の製造方法。
【請求項１１】
凹凸構造を有する物品が、反射防止フィルムである、請求項７〜１０のいずれかに記載の凹凸構造を有する物品の製造方法。
【発明の詳細な説明】
【技術分野】
【０００１】
本発明は、保護フィルム付き金型及び凹凸構造を有する物品の製造方法に関する。
【背景技術】
【０００２】
プリズムシートやモスアイフィルム等の凹凸構造を有する物品は、一般に凹凸構造の反転構造を有する金型から転写して製造することが多い。凹凸構造の反転構造を有する金型の製造後から凹凸構造を有する物品の製造を始めるまでの間、金型の運搬や保管等の工程を有する。これらの工程中、金型の表面の埃や塵等の異物の付与防止や金型の表面の傷付き防止を目的として、金型の表面に保護フィルムを付与する場合が多い。
【０００３】
特に、モスアイフィルムは、金型の表面の異物や傷を基点に、反射防止性能という本来の性能を損なう恐れがあるため、金型の表面において、より高度な異物付与防止や傷付き防止が求められている。
【０００４】
金型の保護方法として、例えば、特許文献１には、ポリプロピレンシートとアルミ箔とが積層された保護シートを用いた方法が開示されている。
【先行技術文献】
【特許文献】
【０００５】
【特許文献１】特開２０１０−２２８３４７号公報
【発明の概要】
【発明が解決しようとする課題】
【０００６】
しかしながら、特許文献１に開示されている保護シートによる保護方法は、金型の製造時に発生する異物が、凹凸構造を有する物品の製造時までそのまま残存するという課題を有する。
【０００７】
また、粘着剤が被着体に馴染むことで密着する一般的な粘着フィルムによる保護方法は、凹凸構造の反転構造を有する金型の製造時に発生する異物を粘着フィルム剥離時に除去することができるが、長期間粘着フィルムを付与した場合に、場所、期間、温度、荷重等の保存条件により粘着力が変化し、金型の表面に粘着剤が残存するという課題を有する。
【０００８】
そこで、本発明は、これらの課題を解決し、表面に付着した異物を抑制した凹凸構造の反転構造を有する金型を提供することにある。また、本発明は、表面欠陥を抑制した凹凸構造を有する物品を提供することにある。
【課題を解決するための手段】
【０００９】
本発明は、以下の態様を有する。
［１］金型と、金型の表面に付与した保護フィルムと、を含む、保護フィルム付き
金型であって、金型が、転写により凹凸構造を形成するための金型であり、
保護フィルムが、温度上昇により粘着力が大きくなる自己粘着フィルムで
ある、保護フィルム付き金型。
［２］凹凸構造が、モスアイ構造である、［１］に記載の保護フィルム付き金型。
［３］金型が、ロール状である、［１］又は［２］に記載の保護フィルム付き金型。
［４］２３℃におけるアクリル板に対する自己粘着フィルムの粘着力が、
０．３Ｎ／２５ｍｍ以下である、［１］〜［３］のいずれかに記載の保護フィ
ルム付き金型。
［５］７５℃におけるアクリル板に対する自己粘着フィルムの粘着力が、
０．４Ｎ／２５ｍｍ以上である、［１］〜［４］のいずれかに記載の保護フィ
ルム付き金型。
［６］自己粘着フィルムの粘着剤が、エラストマーである、［１］〜［５］のいずれ
かに記載の保護フィルム付き金型。
［７］以下の工程Ａ〜工程Ｃを順次含む、凹凸構造を有する物品の製造方法。
工程Ａ：０℃〜４０℃の環境下で、転写により凹凸構造を形成するための金型
の表面に、保護フィルムとして温度上昇により粘着力が大きくなる
自己粘着フィルムを付与する工程。
工程Ｂ：前記金型の温度を５０℃〜９０℃に昇温し、前記保護フィルムを剥離
する工程。
工程Ｃ：前記金型の表面に活性エネルギー線硬化性組成物を供給し、前記活性
エネルギー線硬化性組成物を硬化させる工程。
［８］凹凸構造が、モスアイ構造である、［７］に記載の凹凸構造を有する物品の
製造方法。
［９］金型が、ロール状である、［７］又は［８］に記載の凹凸構造を有する物品の
製造方法。
［１０］自己粘着フィルムの粘着剤が、エラストマーである、［７］〜［９］のいずれ
かに記載の凹凸構造を有する物品の製造方法。
［１１］凹凸構造を有する物品が、反射防止フィルムである、［７］〜［１０］のいず
れかに記載の凹凸構造を有する物品の製造方法。
【発明の効果】
【００１０】
本発明の保護フィルム付き金型は、保護フィルム剥離後に凹凸構造の反転構造を有する金型の表面に付着した異物を抑制することができる。
また、本発明の凹凸構造を有する物品の製造方法は、得られる凹凸構造を有する物品の表面欠陥を抑制することができる。
【図面の簡単な説明】
【００１１】
【図１】金型の表面に保護フィルムを付与する方法の一例を示す模式的断面図で            ある。
【図２】凹凸構造を有する物品の製造方法に用いる製造装置の一例を示す模式的断面        図である。
【図３】２３℃〜７５℃におけるアクリル板に対する実施例・比較例で用いた保護          フィルムの粘着力を示すグラフである。
【発明を実施するための形態】
【００１２】
（保護フィルム付き金型）
本発明の保護フィルム付き金型は、金型と、金型の表面に付与した保護フィルムと、を含む。
【００１３】
（金型）
金型は、転写により凹凸構造を形成するための金型であれば、特に限定されない。
金型としては、例えば、プリズムシート用金型、マイクロレンズシート用金型、モスアイフィルム用金型等が挙げられる。これらの金型の中でも、本発明の効果である異物の抑制の効果をより必要とすることから、モスアイフィルム用金型が好ましい。
【００１４】
金型の形状としては、例えば、ロール状、ベルト状、平板状等が挙げられる。これらの金型の形状の中でも、凹凸構造を有する物品の生産性に優れることから、ロール状、ベルト状が好ましく、ロール状がより好ましい。
【００１５】
金型の製造方法としては、例えば、リソグラフィ法によって表面に凹凸構造の反転構造を設ける方法、レーザー加工によって表面に凹凸構造の反転構造を設ける方法、複数の細孔を有する陽極酸化ポーラスアルミナを表面に形成する方法、凹凸構造を有する母型から電鋳法等で複製する方法等が挙げられる。これらの金型の製造方法の中でも、凹凸構造を有する物品の生産性に優れることから、レーザー加工によって表面に凹凸構造の反転構造を設ける方法、複数の細孔を有する陽極酸化ポーラスアルミナを表面に形成する方法が好ましく、本発明の効果である異物の抑制の効果をより必要とするモスアイフィルムの生産性に優れることから、複数の細孔を有する陽極酸化ポーラスアルミナを表面に形成する方法がより好ましい。
【００１６】
リソグラフィ法としては、例えば、電子ビームリソグラフィ法、レーザー干渉リソグラフィ法等が挙げられる。
リソグラフィ法によって表面に凹凸構造の反転構造を設ける方法としては、例えば、基材の表面にフォトレジスト膜を塗布し、紫外線レーザー、電子線、Ｘ線等で露光し、現像することによって、レジストパターンからなる凹凸構造を表面に形成する方法、前記レジストパターンを介して基材をドライエッチング等によって選択的にエッチングし、レジストパターンを除去して、凹凸構造を基材の表面に直接形成する方法等が挙げられる。
【００１７】
複数の細孔を有する陽極酸化ポーラスアルミナを表面に形成する方法としては、例えば、アルミニウムをシュウ酸、硫酸、リン酸等を電解液として所定の電圧にて陽極酸化する方法等が挙げられる。
アルミニウムをシュウ酸、硫酸、リン酸等を電解液として所定の電圧にて陽極酸化する方法によれば、高純度アルミニウムを定電圧で長時間陽極酸化した後、酸化皮膜の全部又は一部を一旦除去し、再び陽極酸化することで、非常に高規則性の細孔が自己組織化的に形成された陽極酸化ポーラスアルミナを形成できるため、好ましい。また、２回目に陽極酸化する工程で陽極酸化処理と孔径拡大処理とを組み合わせることで、断面が矩形でなく三角形や釣鐘型である細孔も形成可能となる。更に、陽極酸化処理及び孔径拡大処理の時間、回数、条件等を適宜調節することにより、細孔最奥部の角度を鋭くすることも可能となる。
複数の細孔を有する陽極酸化ポーラスアルミナを表面に形成する方法の具体例は、例えば、特開２０１５−１２９７０６号公報に記載された方法等が挙げられる。
【００１８】
（保護フィルム）
保護フィルムは、温度上昇により粘着力が大きくなる自己粘着フィルムである。具体的には、２３℃におけるアクリル板に対する自己粘着フィルムの粘着力が、０．３Ｎ／２５ｍｍ以下であり、７５℃におけるアクリル板に対する自己粘着フィルムの粘着力が、０．４Ｎ／２５ｍｍ以上である自己粘着フィルムである。
【００１９】
２３℃におけるアクリル板に対する自己粘着フィルムの粘着力は、０．３Ｎ／２５ｍｍ以下が好ましく、０．０１Ｎ／２５ｍｍ〜０．３Ｎ／２５ｍｍがより好ましく、０．０５Ｎ／２５ｍｍ〜０．２５Ｎ／２５ｍｍ以下が更に好ましい。２３℃におけるアクリル板に対する自己粘着フィルムの粘着力が０．０１Ｎ／２５ｍｍ以上であると、金型と保護フィルムとの付着性に優れる。また、２３℃におけるアクリル板に対する自己粘着フィルムの粘着力が０．３Ｎ／２５ｍｍ以下であると、長期間粘着フィルムを付与したとしても、金型の表面の粘着剤の残存を抑制することができる。
【００２０】
７５℃におけるアクリル板に対する自己粘着フィルムの粘着力は、０．４Ｎ／２５ｍｍ以上が好ましく、０．４Ｎ／２５ｍｍ〜２Ｎ／２５ｍｍがより好ましく、０．５Ｎ／２５ｍｍ〜１Ｎ／２５ｍｍ以下が更に好ましい。７５℃におけるアクリル板に対する自己粘着フィルムの粘着力が０．４Ｎ／２５ｍｍ以上であると、凹凸構造の反転構造を有する金型の製造時に発生する異物を粘着フィルム剥離時に除去することができる。また、７５℃におけるアクリル板に対する自己粘着フィルムの粘着力が２Ｎ／２５ｍｍ以下であると、金型の表面の粘着剤の残存を抑制することができる。
【００２１】
自己粘着フィルムの粘着力は、５０℃〜９０℃の各温度において、０．４Ｎ／２５ｍｍ以上であることが好ましい。５０℃〜９０℃の各温度におけるアクリル板に対する自己粘着フィルムの粘着力は、０．４Ｎ／２５ｍｍ以上が好ましく、０．４Ｎ／２５ｍｍ〜２Ｎ／２５ｍｍがより好ましく、０．５Ｎ／２５ｍｍ〜１Ｎ／２５ｍｍ以下が更に好ましい。５０℃〜９０℃の各温度におけるアクリル板に対する自己粘着フィルムの粘着力が０．４Ｎ／２５ｍｍ以上であると、凹凸構造の反転構造を有する金型の製造時に発生する異物を粘着フィルム剥離時に除去することができる。また、５０℃〜９０℃の各温度におけるアクリル板に対する自己粘着フィルムの粘着力が２Ｎ／２５ｍｍ以下であると、金型の表面の粘着剤の残存を抑制することができる。
【００２２】
自己粘着フィルムの粘着剤は、２３℃におけるアクリル板に対する自己粘着フィルムの粘着力が、０．３Ｎ／２５ｍｍ以下であり、７５℃におけるアクリル板に対する自己粘着フィルムの粘着力が、０．４Ｎ／２５ｍｍ以上であれば、特に限定されないが、２３℃におけるアクリル板に対する自己粘着フィルムの粘着力が、０．３Ｎ／２５ｍｍ以下、７５℃におけるアクリル板に対する自己粘着フィルムの粘着力が、０．４Ｎ／２５ｍｍ以上を達成することから、エラストマーが好ましい。
【００２３】
自己粘着フィルムは、２３℃におけるアクリル板に対する自己粘着フィルムの粘着力が、０．３Ｎ／２５ｍｍ以下であり、７５℃におけるアクリル板に対する自己粘着フィルムの粘着力が、０．４Ｎ／２５ｍｍ以上であれば、市販の自己粘着フィルムを用いてもよい。具体的には、例えば、フタムラ化学（株）製の「ＦＳＡ−０１０Ｍ」、「ＦＳＡ−０２０Ｍ」、「ＦＳＡ−０１０Ｃ」、「ＦＳＡ−０１０Ｂ」、「ＦＳＡ−０２０Ｂ」（商品名）等が挙げられる。
【００２４】
（凹凸構造を有する物品の製造方法）
本発明の凹凸構造を有する物品の製造方法は、以下の工程Ａ〜工程Ｃを順次含む。
工程Ａ：０℃〜４０℃の環境下で、転写により凹凸構造を形成するための金型の表面
に、保護フィルムとして温度上昇により粘着力が大きくなる自己粘着フィル
ムを付与する工程。
工程Ｂ：前記金型の温度を５０℃〜９０℃に昇温し、前記保護フィルムを剥離する
工程。
工程Ｃ：前記金型の表面に活性エネルギー線硬化性組成物を供給し、前記活性エネル
ギー線硬化性組成物を硬化させる工程。
【００２５】
（工程Ａ）
工程Ａは、０℃〜４０℃の環境下で、転写により凹凸構造を形成するための金型の表面に、保護フィルムとして温度上昇により粘着力が大きくなる自己粘着フィルムを付与する工程である。
工程Ａは、金型の表面に付着した異物を抑制することができることから、凹凸構造の反転構造を有する金型の製造直後に行うことが好ましい。
【００２６】
保護フィルムを付与する環境は、自己粘着フィルムの自己粘着性が発生しない温度であることが好ましく、０℃〜４０℃が好ましく、５℃〜３５℃がより好ましい。
【００２７】
金型の表面に保護フィルムを付与する方法は、金型を保護することができ、保護フィルムを剥離しやすいことから、図１に示す方法が好ましい。以下、図１を用いて金型の表面に保護フィルムを付与する方法を説明するが、金型の表面に保護フィルムを付与する方法は、図１に限定されるものではない。
【００２８】
図１に示す金型の表面に保護フィルムを付与する方法は、保護フィルム１３が、ロール状の金型１１の回転方向上流側から回転方向下流側に向かって巻かれ、保護フィルムの後端１３ａが、保護フィルム１３と接触するように配置され、保護フィルムの先端１３ｂが、保護フィルム２３の一部とオーバーラップして保護フィルム２３の外周面に接触するように配置されている。
【００２９】
保護フィルムの長さは、金型を保護することができ、保護フィルムを剥離しやすいことから、ロール状の金型の外周長よりも長いことが好ましく、ロール状の金型の外周長の１．５倍以上が好ましい。
【００３０】
保護フィルムの先端は、必ずしも保護フィルムの外周面に接着されている必要はなく、意図せずに保護フィルムの先端がロール状の金型から外れない程度に保持されていればよい。
【００３１】
（工程Ｂ）
工程Ｂは、金型の温度を５０℃〜９０℃に昇温し、保護フィルムを剥離する工程である。
工程Ｂは、金型の表面に付着した異物を抑制することができることから、凹凸構造を有する物品の製造（工程Ｃ）直前に行うことが好ましい。
【００３２】
保護フィルムを剥離する環境は、自己粘着フィルムの自己粘着性が発生する温度であることが好ましく、５０℃〜９０℃が好ましく、５５℃〜８５℃がより好ましい。
【００３３】
（工程Ｃ）
工程Ｃは、金型の表面に活性エネルギー線硬化性組成物を供給し、活性エネルギー線硬化性組成物を硬化させる工程である。
金型の表面に活性エネルギー線硬化性組成物を供給し、活性エネルギー線硬化性組成物を硬化させる方法は、凹凸構造の転写性、凹凸構造を有する物品の生産性に優れることから、凹凸構造の反転構造を有する金型と基材との間に、活性エネルギー線硬化性組成物を挟持した状態で、活性エネルギー線硬化性組成物を硬化させた後、硬化物と金型とを分離する方法が好ましい。
【００３４】
活性エネルギー線硬化性組成物は、活性エネルギー線を照射することで重合反応が進行し、硬化する組成物である。
活性エネルギー線としては、例えば、可視光線、紫外線、電子線、プラズマ、熱線（赤外線等）等が挙げられる。これらの活性エネルギー線の中でも、活性エネルギー線硬化性組成物の硬化性に優れることから、紫外線、電子線が好ましく、紫外線がより好ましい。
【００３５】
活性エネルギー線硬化性組成物は、重合性化合物、重合開始剤、及び、必要に応じて、他の添加剤を含むことが好ましい。
【００３６】
重合性化合物としては、例えば、分子中にラジカル重合性結合及びカチオン重合性結合の少なくとも１種を含むモノマー、オリゴマー、反応性ポリマー等が挙げられる。これらの重合性化合物は、１種を単独で用いてもよく、２種以上を併用してもよい。
【００３７】
ラジカル重合性結合を有するモノマーとしては、例えば、（メタ）アクリロイル基、ビニル基等を有する単官能モノマー、（メタ）アクリロイル基、ビニル基等を有する多官能モノマー等が挙げられる。これらのラジカル重合性結合を有するモノマーは、１種を単独で用いてもよく、２種以上を併用してもよい。
本明細書において、（メタ）アクリルは、アクリル、メタクリル又はその両方をいう。
【００３８】
カチオン重合性結合を有するモノマーとしては、エポキシ基、オキセタニル基、オキサゾリル基、ビニルオキシ基等を有するモノマー等が挙げられる。これらのカチオン重合性結合を有するモノマーは、１種を単独で用いてもよく、２種以上を併用してもよい。
【００３９】
分子中にラジカル重合性結合及びカチオン重合性結合の少なくとも１種を含むオリゴマー又は反応性ポリマーとしては、例えば、不飽和ジカルボン酸と多価アルコールとの縮合物等の不飽和ポリエステル化合物；ポリエステル（メタ）アクリレート；ポリエーテル（メタ）アクリレート；ポリオール（メタ）アクリレート；エポキシ（メタ）アクリレート；ウレタン（メタ）アクリレート；カチオン重合型エポキシ化合物；側鎖に前記ラジカル重合性結合を有するモノマーの単独又は共重合ポリマー等が挙げられる。これらの分子中にラジカル重合性結合及びカチオン重合性結合の少なくとも１種を含むオリゴマー又は反応性ポリマーは、１種を単独で用いてもよく、２種以上を併用してもよい。
【００４０】
重合開始剤としては、例えば、公知の光重合開始剤、公知の電子線重合開始剤、公知の熱重合開始剤等が挙げられる。これらの重合開始剤は、１種を単独で用いてもよく、２種以上を併用してもよい。
【００４１】
他の添加剤としては、例えば、非反応性のポリマー、酸化防止剤、離型剤、滑剤、可塑剤、帯電防止剤、光安定剤、難燃剤、難燃助剤、重合禁止剤、紫外線吸収剤、充填剤、シランカップリング剤、強化剤、無機フィラー、耐衝撃性改質剤等が挙げられる。これらの他の添加剤は、１種を単独で用いてもよく、２種以上を併用してもよい。
【００４２】
凹凸構造の表面に撥水性を付与する（具体的には、凹凸構造と水との接触角を９０°以上とする）場合、疎水性の材料を形成しうる活性エネルギー線硬化性組成物として、フッ素含有化合物、シリコーン系化合物を用いることが好ましい。
【００４３】
凹凸構造の表面に親水性を付与する（具体的には、凹凸構造と水との接触角が２５°以下とする）場合、親水性の材料を形成しうる活性エネルギー線硬化性組成物として、四官能以上の多官能（メタ）アクリレートと二官能以上の親水性（メタ）アクリレートとを併用することが好ましい。
【００４４】
活性エネルギー線硬化性組成物の具体的な組成等は、例えば、特開２０１３−１７５７３３号公報、特開２０１５−１２９９４７号公報に記載された組成等が挙げられる。
【００４５】
金型と基材との間に活性エネルギー線硬化性組成物を挟持する方法としては、例えば、金型と基材との間に活性エネルギー線硬化性組成物を配置した状態で金型と基材とを押圧することによって、金型の凹凸構造に活性エネルギー線硬化性組成物を注入する方法等が挙げられる。
【００４６】
（基材）
基材の材料としては、例えば、ポリメチルメタクリレート等のアクリル樹脂；ポリカーボネート樹脂；ポリスチレン、メチルメタクリレート−スチレン共重合体等のスチレン樹脂；セルロースジアセテート、セルローストリアセテート、セルロースアセテートブチレート等のセルロース樹脂；ポリエチレンテレフタレート等のポリエステル樹脂；ポリアミド樹脂；ポリイミド樹脂；ポリエーテルスルフォン樹脂；ポリスルフォン樹脂；ポリプロピレン、ポリメチルペンテン、脂環式ポリオレフィン等のポリオレフィン樹脂；ポリ塩化ビニル等の塩化ビニル樹脂；ポリビニルアセタール樹脂；ポリエーテルケトン樹脂；ポリウレタン樹脂；ガラス等が挙げられる。これらの基材の材料の中でも、光透過性、取り扱い性に優れることから、アクリル樹脂、ポリカーボネート樹脂、ポリエステル樹脂、セルロース樹脂が好ましく、ポリエステル樹脂、セルロース樹脂がより好ましい。
【００４７】
基材の形態としては、例えば、フィルム、シート等の公知の形態等が挙げられる。これらの基材の形態の中でも、凹凸構造を有する物品の生産性、取り扱い性に優れることから、フィルム、シートが好ましい。
【００４８】
基材の製造方法としては、例えば、射出成形法、押出成形法、キャスト成形法等の公知の製造方法等が挙げられる。これらの基材の製造方法の中でも、生産性に優れることから、押出成形法、キャスト成形法が好ましい。
【００４９】
基材の表面には、密着性、帯電防止性、耐擦傷性、耐候性等の特性を改良する目的として、コーティング処理、コロナ処理等が施されていてもよい。
【００５０】
活性エネルギー線硬化性組成物の硬化物と基材との屈折率差は、活性エネルギー線硬化性組成物の硬化物の層と基材との界面における光の反射を抑制することができ、反射防止性能等の光学性能に優れることから、０．３以下が好ましく、０．１以下がより好ましい。
【００５１】
（工程Ｂ・工程Ｃ）
工程Ｂと工程Ｃは、保護フィルムを剥離しやすく、金型の表面に粘着剤が残存することなく、保護フィルム剥離後に金型の表面に付着した異物を抑制することができ、凹凸構造を有する物品の生産性に優れ、凹凸構造を有する物品の表面欠陥を抑制することができることから、図２に示す製造装置を用いることが好ましい。以下、図２に示す製造装置を用いて工程Ｂと工程Ｃを具体的に説明するが、工程Ｂと工程Ｃは、図２に示す製造装置を用いる方法に限定されるものではない。
【００５２】
図２に示す製造装置を用いた工程Ｂと工程Ｃの流れは、以下の通りである。
表面に保護フィルム１３を付与したロール状の金型１１を製造装置に取り付け、金型を５０℃〜９０℃の範囲内に昇温し、自己粘着フィルムである保護フィルム１３の粘着力を上げる。基材２９を、ニップロール２５、ロール状の金型１１及び剥離ローラ２７に架け渡す。基材２９の架け渡しの際、ロール状の金型１１には保護フィルム１３が付与されているので、擦れ等により金型１１の表面の傷付きが防止される。
次いで、ニップロール２５と剥離ローラ２７とをロール状の金型１１に近づけ、基材２９をロール状の金型１１に押し付ける。ここで、保護フィルム１３と基材２９との粘着力が保護フィルム１３とロール状の金型１１との粘着力より大きければ、保護フィルムの先端１３ｂを折り返し、保護フィルムの先端１３ｂにおける保護フィルム１３の粘着力により基材２９に保護フィルム２３を貼り付け、基材２９を走行させながら、保護フィルム２３をロール状の金型１１より剥離する。保護フィルム１３と基材２９との粘着力が保護フィルム１３とロール状の金型１１との粘着力より小さければ、保護フィルムの先端１３ｂと基材２９とを粘着テープ等で貼り付け、基材２９を走行させながら、保護フィルム２３をロール状の金型１１より剥離する。
次いで、タンク２１から活性エネルギー線硬化性組成物をロール状の金型１１と基材２９の間に供給し、ニップロール２５で押圧し、基材２９を走行させながら、活性エネルギー線照射装置２３により活性エネルギー線を照射し、活性エネルギー線硬化性組成物を硬化させ、凹凸構造を有する物品が得られる。
【００５３】
工程Ｂと工程Ｃとの間は、基材を走行させ続けてもよく、基材の走行を一旦停止してもよい。
【００５４】
（凹凸構造）
凹凸構造は、複数の凸部及び複数の凸部間に形成される凹部からなる。
凹凸構造の隣接する凸部間の平均間隔（ピッチ）は、特に限定されないが、凹凸構造を有する物品がモスアイフィルムの場合、反射防止性能に優れることから、可視光線の波長以下、即ち、４００ｎｍ以下が好ましく、３８０ｎｍ以下がより好ましい。
【００５５】
凹凸構造を有する物品がモスアイフィルムの場合、凹凸構造の隣接する凸部間の平均間隔は、２０ｎｍ〜３００ｎｍが好ましく、８０ｎｍ〜２００ｎｍがより好ましい。凹凸構造の隣接する凸部間の平均間隔が２０ｎｍ以上であると、陽極酸化ポーラスアルミナの複数の細孔を転写して凸部を形成する場合に凸部を形成しやすい。また、凹凸構造の隣接する凸部間の平均間隔が３００ｎｍ以下であると、陽極酸化ポーラスアルミナの複数の細孔を転写して凸部を形成する場合に、細孔間隔を大きくするための電圧を抑制することができ、陽極酸化ポーラスアルミナを工業的に製造しやすい。
【００５６】
本明細書において、隣接する凸部間の平均間隔は、電子顕微鏡観察を用いて、隣接する凸部間の間隔（凸部の中心から隣接する凸部の中心までの距離）を無作為に１０点測定し、これらの値を平均した値とする。
【００５７】
凹凸構造を有する物品がモスアイフィルムの場合、凸部の平均高さは、６０ｎｍ〜４００ｎｍが好ましく、９０ｎｍ〜３５０ｎｍがより好ましい。凸部の平均高さが６０ｎｍ以上であると、最低反射率や特定波長の反射率の上昇を抑制することができ、反射防止性能に優れる。また、凸部の平均高さが４００ｎｍ以下であると、凸部を形成しやすく、凸部の耐擦傷性に優れる。
【００５８】
本明細書において、凸部の平均高さは、電子顕微鏡観察を用いて、凸部の最頂部と隣接する凹部の最底部との間の垂直距離を無作為に１０点測定し、これらの値を平均した値とする。
【００５９】
凹凸構造を有する物品がモスアイフィルムの場合、凸部のアスペクト比（凸部の平均高さ／隣接する凸部間の平均間隔）は、０．８〜５．０が好ましく、１．２〜４．０がより好ましく、１．５〜３．０が更に好ましい。凸部のアスペクト比が０．８以上であると、反射防止性能に優れる。また、凸部のアスペクト比が５．０以下であると、凸部を形成しやすく、凸部の耐擦傷性に優れる。
【００６０】
凹凸構造を有する物品がモスアイフィルムの場合、凸部の形状としては、例えば、円錐形状、角錐形状、釣鐘形状、円柱形状等が挙げられる。これらの凸部の形状は、１種を単独で用いてもよく、２種以上を併用してもよい。これらの凸部の形状の中でも、空気から凹凸構造を形成する材料表面まで連続的に屈折率を増大させて、低反射率と低波長依存性を両立させた反射防止性能を発現させることができることから、高さ方向と直交する方向の凸部断面積が最頂部から深さ方向に連続的に増加する形状が好ましく、円錐形状、角錐形状、釣鐘形状がより好ましい。
凸部は、微細な複数の凸部が合一して１つの凸部となったものであってもよい。
【００６１】
得られた凹凸構造を有する物品は、プリズムシート、マイクロレンズシート、モスアイフィルムに好適に用いることができ、本発明の効果である異物の抑制の効果をより必要とするモスアイフィルムに特に好適に用いることができる。
モスアイフィルムは、反射防止フィルムとして好適に用いることができる。
【実施例】
【００６２】
以下、実施例により本発明を具体的に説明するが、本発明はこれらの実施例に限定されるものではない。
【００６３】
（アクリル板に対する保護フィルムの粘着力測定）
実施例・比較例で用いた保護フィルムについて、剥離試験機（機種名「ＩＰＴ−２００−５０Ｎ」、（株）イマダ製）を用い、剥離速度３００ｍｍ／ｍｉｎの条件で、２３℃〜７５℃におけるアクリル板（商品名「アクリライトＬ００１」、三菱レイヨン（株）製）に対する保護フィルムの粘着力を測定した。
評価結果を、表１及び図３に示す。
【００６４】
【表１】
2018126890.tif 000003
【００６５】
［製造例１］金型の製造
純度９９．９９％のアルミニウムインゴットを、外径２００ｍｍ、内径１５５ｍｍ、長さ３５０ｍｍに切断した圧延痕のない円筒状のアルミニウム基材に、羽布研磨処理を施した後、過塩素酸／エタノール混合溶液中（体積比＝１／４）で電解研磨し、鏡面化した。
得られたアルミニウム基材について、０．３Ｍシュウ酸水溶液中で、直流４０Ｖ、温度１６℃の条件で１０分間陽極酸化を行った。その後、アルミニウム基材を、６質量％リン酸／１．８質量％クロム酸混合水溶液に浸漬して、酸化皮膜を除去した。
得られたアルミニウム基材について、０．３Ｍシュウ酸水溶液中で、直流４０Ｖ、温度１６℃の条件で３０秒間陽極酸化を行った。
得られた酸化皮膜が形成されたアルミニウム基材を、３０℃の５質量％リン酸水溶液に８分間浸漬して、細孔径拡大処理を行った（孔径拡大処理工程）。その後、アルミニウム基材について、０．３Ｍシュウ酸水溶液中で、直流４０Ｖ、温度１６℃の条件で３０秒間陽極酸化を行った（酸化皮膜成長工程）。この孔径拡大処理工程と酸化皮膜成長工程とを合計４回繰り返し、最後に孔径拡大処理工程を行って、設計上では平均間隔１００ｎｍ、深さ２００ｎｍの略円錐形状の細孔を有する陽極酸化アルミナが表面に形成されたロール状の金型を得た。
【００６６】
［製造例２］活性エネルギー線硬化性組成物の調製
ジペンタエリスリトールペンタアクリレートとジペンタエリスリトールヘキサアクリレートとの混合物２０質量部、ペンタエリスリトールトリアクリレートとペンタエリスリトールテトラアクリレートとの混合物１９質量部、ポリエチレングリコールジアクリレート４０質量部及びジメチルアクリルアミド２０質量部を混合し、更に、第１の光重合開始剤（商品名「イルガキュア１８４」、ＢＡＳＦ社製）１質量部、第２の光重合開始剤（商品名「イルガキュア８１９」、ＢＡＳＦ社製）０．５質量部及び内部離型剤（商品名「ＴＤＰ−２」、日光ケミカルズ（株）製）０．１質量部を加えて混合し、活性エネルギー線硬化性組成物を調製した。
【００６７】
［実施例１］
製造例１で得られたロール状の金型の周囲に、保護フィルム（商品名「ＦＳＡ−０２０Ｍ」、フタムラ化学（株）製、幅３５０ｍｍ）を配置した。保護フィルムは、ロール状の金型の回転方向上流側から回転方向下流側に向かって巻き、保護フィルムの長さは、ロール状の金型の外周長の２倍とした。
次いで、図２に示す製造装置に、表面に保護フィルムを付与したロール状の金型を取り付け、金型を７５℃に昇温し、基材（商品名「コスモシャインＡ４３００」、東洋紡（株）製、ポリエチレンテレフタレート基材、厚さ７５μｍ）をニップロール、ロール状の金型及び剥離ローラに架け渡した。
次いで、ニップロールと剥離ローラとをロール状の金型に近づけ、基材をロール状の金型に押し付けた。保護フィルムの先端と基材とを粘着テープ等で貼り付け、基材を走行させながら、保護フィルムをロール状の金型より剥離した。
次いで、タンクから製造例２で得られた活性エネルギー線硬化性組成物をロール状の金型と基材の間に供給し、ニップロールで押圧し、基材を走行させながら、活性エネルギー線照射装置により紫外線を照射し、活性エネルギー線硬化性組成物を硬化させ、得られた硬化物を金型から剥離し、凹凸構造を有する物品を得た。
結果、保護フィルム剥離時に、粘着剤が金型の表面に残存することなく、かつ、金型の製造時に発生した異物を除去することができ、欠陥のない凹凸構造を有する物品（モスアイフィルム）を得ることができた。
【００６８】
［比較例１］
保護フィルムとして、自己粘着フィルム（商品名「ＦＳＡ−１００Ｍ」、フタムラ化学（株）製）を用いた以外は、実施例１と同様に操作を行った。
結果、保護フィルム剥離時に、粘着剤が金型の表面に残存し、欠陥のない凹凸構造を有する物品を得ることができなかった。
【００６９】
［比較例２］
保護フィルムとして、自己粘着フィルム（商品名「ＦＳＡ−１５０Ｍ」、フタムラ化学（株）製）を用いた以外は、実施例１と同様に操作を行った。
結果、保護フィルム剥離時に、粘着剤が金型の表面に残存し、欠陥のない凹凸構造を有する物品を得ることができなかった。
【００７０】
［比較例３］
保護フィルムとして、ポリプロピレンフィルム（厚さ２５μｍ）とアルミ箔（厚さ１２μｍ）とが積層されたフィルムを用いた以外は、実施例１と同様に操作を行った。
結果、保護フィルム剥離時に、金型の製造時に発生した異物が金型の表面に残存し、欠陥のない凹凸構造を有する物品を得ることができなかった。
【符号の説明】
【００７１】
１１    金型
１３    保護フィルム
１３ａ  保護フィルム後端
１３ｂ  保護フィルム先端
２１    タンク
２３    活性エネルギー線照射装置
２５    ニップロール
２７    剥離ローラ
２９    基材
【図１】
2018126890.tif 000004
【図２】
2018126890.tif 000005
【図３】
2018126890.tif 000006